(57)【特許請求の範囲】
【請求項１】
下記式（１）で表され、重量平均分子量が１，０００〜２００，０００であるエポキシ樹脂。
【化１】
0006497292.tif 000015
（上記式（１）中、Ａは上記式（２）で表される化学構造を必ず含み、Ｒ及びＲ’は互いに異なっていてもよく、水素原子又は上記式（３）で表される基であり、少なくともいずれか一方は上記式（３）で表される基である。ｎは繰り返し数の平均値であり１以上５００以下である。上記式（２）中、Ｒ１〜Ｒ１０は互いに同一であっても異なっていてもよく、水素原子、炭素数１〜１０の炭化水素基又はハロゲン元素であり、Ｒ１〜Ｒ８のうちのベンゼン環上で隣接した任意の２つの置換基は、互いに結合して炭素数４〜２０の環状構造を形成してもよく、また、ｋ１及びｋ２は互いに同一であっても異なっていてもよく、０〜４の整数を示す。さらに、上記式（２）中、Ａ１及びＡ２は互いに同一であっても異なっていてもよく、置換基として炭素数１〜１２のアルキル基、炭素数１〜１２のアルコキシ基、炭素数６〜１２のアリール基、炭素数１〜１２のアルケニル基、炭素数１〜１２のアルキニル基から任意に選ばれる基を有していてもよい芳香環であり、Ｘ１及びＸ２は互いに同一であっても異なっていてもよく、直接結合、炭素数１〜１３の２価の炭化水素基、−Ｏ−、−Ｓ−、−ＳＯ２−及び−ＣＯ−から選ばれる２価の連結基である。）
【請求項２】
前記式（１）中、前記式（２）で表される化学構造がＡ全体のモル数に対して１〜９９モル％含まれる、請求項１に記載のエポキシ樹脂。
【請求項３】
前記式（１）中、Ａとして下記式（４）で表される化学構造を含み、該式（４）で表される化学構造がＡ全体のモル数に対して１〜９９モル％含まれる、請求項１又は２に記載のエポキシ樹脂。
【化２】
0006497292.tif 000016
（上記式（４）中、Ｘ３は直接結合、炭素数１〜１３の２価の炭化水素基、−Ｏ−、−Ｓ
−、−ＳＯ２−、−Ｃ（ＣＦ３）２−及び−ＣＯ−から選ばれる基であり、Ｒ１１〜Ｒ１８は互いに異なっていてもよく、水素原子、炭素数１〜１２の炭化水素基又はハロゲン元素から選ばれる基である。）
【請求項４】
下記式（５）で表される２官能エポキシ樹脂と、下記式（６）で表されるビスフェノール系化合物とを反応させて得られ、重量平均分子量が１，０００〜２００，０００であるエポキシ樹脂。
【化３】
0006497292.tif 000017
（上記式（５）又は（６）中、Ａ’は、上記式（２）’で表される化学構造を必ず含み、ｍは繰り返し数の平均値であり、０以上６以下である。上記式（２）’中、Ｒ’１〜Ｒ’１０は互いに同一であっても異なっていてもよく、水素原子、炭素数１〜１０の炭化水素基又はハロゲン元素であり、Ｒ’１〜Ｒ’８のうちのベンゼン環上で隣接した任意の２つの置換基は、互いに結合して炭素数４〜２０の環状構造を形成してもよく、また、ｋ１’及びｋ２’は互いに同一であっても異なっていてもよく、０〜４の整数を示す。さらに、上記式（２）中、Ａ’１及びＡ’２は、互いに同一であっても異なっていてもよく、置換基として炭素数１〜１２のアルキル基、炭素数１〜１２のアルコキシ基、炭素数６〜１２のアリール基、炭素数１〜１２のアルケニル基、炭素数１〜１２のアルキニル基から任意に選ばれる基を有していてもよい芳香環であり、Ｘ’1及びＸ’2は互いに同一であっても異なっていてもよく、直接結合、炭素数１〜１３の２価の炭化水素基、−Ｏ−、−Ｓ−、−ＳＯ２−及び−ＣＯ−から選ばれる２価の連結基である。）
【請求項５】
前記式（５）及び／又は（６）中、前記式（２）’で表される化学構造が、Ａ’全体のモル数に対して１〜９９モル％である、請求項４に記載のエポキシ樹脂。
【請求項６】
前記式（５）及び（６）中、Ａ’として下記式（４）’で表される化学構造を含み、該式（４）’で表される化学構造がＡ’全体のモル数に対して１〜９９モル％含まれる、請求項４又は５に記載のエポキシ樹脂。
【化４】
0006497292.tif 000018
（上記式（４）’中、Ｘ’３は直接結合、炭素数１〜１３の２価の炭化水素基、−Ｏ−、−Ｓ−、−ＳＯ２−、−Ｃ（ＣＦ３）２−及び−ＣＯ−から選ばれる基であり、Ｒ’１１〜Ｒ’１８は互いに異なっていてもよく、水素原子、炭素数１〜１２の炭化水素基又はハロゲン元素から選ばれる基である。）
【請求項７】
エポキシ当量が５００ｇ／当量以上１００，０００ｇ／当量以下である、請求項１乃至６のいずれか１項に記載のエポキシ樹脂。
【請求項８】
前記式（２）で表される化学構造及び（２）’で表される化学構造が、下記式（７）である、請求項１乃至７のいずれか１つに記載のエポキシ樹脂。
【化５】
0006497292.tif 000019
【請求項９】
請求項１乃至８のいずれか１項に記載のエポキシ樹脂と、硬化剤とからなるエポキシ樹脂組成物。
【請求項１０】
前記エポキシ樹脂１００重量部に対し、前記硬化剤を０.１〜１００重量部含む、請求
項９に記載のエポキシ樹脂組成物。
【請求項１１】
更に他のエポキシ樹脂を含み、固形分としての全エポキシ樹脂成分中、他のエポキシ樹脂を１〜９９重量％含む、請求項９又は１０に記載のエポキシ樹脂組成物。
【請求項１２】
更に他のエポキシ樹脂を含み、固形分としての全エポキシ樹脂成分１００重量部に対し、前記硬化剤を０．１〜１００重量部含む、請求項９乃至１１のいずれか１項に記載のエポキシ樹脂組成物。
【請求項１３】
請求項９乃至１２のいずれか１項に記載のエポキシ樹脂組成物を硬化してなる硬化物。
【請求項１４】
請求項９乃至１２のいずれか１項に記載のエポキシ樹脂組成物からなる電気・電子回路用積層板。
【発明の詳細な説明】
【技術分野】
【０００１】
本発明は、低吸湿性に優れたエポキシ樹脂に関する。また、該エポキシ樹脂と硬化剤とを含むエポキシ樹脂組成物及びその硬化物並びに該エポキシ樹脂組成物からなる電気・電子回路用積層板に関する。
【背景技術】
【０００２】
エポキシ樹脂は、耐熱性、接着性、耐水性、機械的強度及び電気的特性に優れていることから、接着剤、塗料、土木建築用材料、電気・電子部品の絶縁材料等、様々な分野で使用されている。特に、電気・電子分野では、絶縁注型、積層材料、封止材料等において幅広く使用されている。近年、電気・電子機器に使用される多層回路基板は、機器の小型化、軽量化及び高機能化が進んでおり、更なる多層化、高密度化、薄型化、軽量化と信頼性及び成形加工性の向上等が要求されている。
【０００３】
電気・電子回路用積層板等の電気・電子部品の材料となるエポキシ樹脂に要求される重要な性能として、低吸湿性が挙げられる。吸水率が高いとリフローなどの加熱工程で水分が蒸発・膨張してクラックや剥離の原因となる。また、イオンマイグレーションによる絶縁信頼性の低下や水分子の分極による誘電損失増大などを抑制する点からも、低吸湿性であることが必要である。
【０００４】
最近では、種々の化学構造をエポキシ樹脂に導入することで特性を向上させる試みが行われている。その中でも、低吸湿性を向上させることを目的として、分子量の大きい化学構造を導入し、二級水酸基濃度を低減した例が開示されている。このようなエポキシ樹脂の例として、特許文献１にはフルオレン骨格を導入したエポキシ樹脂が開示されている。
【先行技術文献】
【特許文献】
【０００５】
【特許文献１】特開２００３−２５２９５１号公報
【発明の概要】
【発明が解決しようとする課題】
【０００６】
特許文献に記載されているフルオレン骨格を有するエポキシ樹脂は、従来のエポキシ樹脂と比較すると耐熱性に優れているものの、低吸湿性は十分ではない。本発明は、上記課題を解決し、更に高耐熱性、低線膨張性、難燃性、フィルム製膜性、伸び性等のバランスに優れたエポキシ樹脂を提供することを課題とするものである。
【課題を解決するための手段】
【０００７】
上記課題を解決すべく鋭意検討した結果、本発明者は、特定の化学構造を有するエポキシ樹脂が、低吸湿性に優れることを見出した。即ち本発明の要旨は以下の［１］〜［１４］に存する。
【０００８】
［１］  下記式（１）で表され、重量平均分子量が１，０００〜２００，０００であるエポキシ樹脂。
【０００９】
【化１】
0006497292.tif 000002
【００１０】
（上記式（１）中、Ａは上記式（２）で表される化学構造を必ず含み、Ｒ及びＲ’は互いに異なっていてもよく、水素原子又は上記式（３）で表される基であり、少なくともいずれか一方は上記式（３）で表される基である。ｎは繰り返し数の平均値であり、１以上５００以下である。上記式（２）中、Ｒ１〜Ｒ１０は互いに同一であっても異なっていてもよく、水素原子、炭素数１〜１０の炭化水素基又はハロゲン元素であり、Ｒ１〜Ｒ８のうちのベンゼン環上で隣接した任意の２つの置換基は、互いに結合して炭素数４〜２０の環状構造を形成してもよく、また、ｋ１及びｋ２は互いに同一であっても異なっていてもよく、０〜４の整数を示す。さらに、上記式（２）中、Ａ１及びＡ２は互いに同一であっても異なっていてもよく、置換基として炭素数１〜１２のアルキル基、炭素数１〜１２のアルコキシ基、炭素数６〜１２のアリール基、炭素数１〜１２のアルケニル基、炭素数１〜１２のアルキニル基から任意に選ばれる基を有していてもよい芳香環であり、Ｘ１及びＸ２は互いに同一であっても異なっていてもよく、直接結合、炭素数１〜１３の２価の炭化水素基、−Ｏ−、−Ｓ−、−ＳＯ２−及び−ＣＯ−から選ばれる２価の連結基である。）
【００１１】
［２］  前記式（１）中、前記式（２）で表される化学構造がＡ全体のモル数に対して１〜９９モル％含まれる、［１］に記載のエポキシ樹脂。
【００１２】
［３］  前記式（１）中、Ａとして下記式（４）で表される化学構造を含み、該式（４）で表される化学構造がＡ全体のモル数に対して１〜９９モル％含まれる、［１］又は［２］に記載のエポキシ樹脂。
【００１３】
【化２】
0006497292.tif 000003
【００１４】
（上記式（４）中、Ｘ３は直接結合、炭素数１〜１３の２価の炭化水素基、−Ｏ−、−Ｓ−、−ＳＯ２−、−Ｃ（ＣＦ３）２−及び−ＣＯ−から選ばれる基であり、Ｒ１１〜Ｒ１
８は互いに異なっていてもよく、水素原子、炭素数１〜１２の炭化水素基又はハロゲン元素から選ばれる基である。）
【００１５】
［４］  下記式（５）で表される２官能エポキシ樹脂と、下記式（６）で表されるビスフェノール系化合物とを反応させて得られ、重量平均分子量が１，０００〜２００，０００であるエポキシ樹脂。
【００１６】
【化３】
0006497292.tif 000004
【００１７】
（上記式（５）又は（６）中、Ａ’は、上記式（２）’で表される化学構造を必ず含み、ｍは繰り返し数の平均値であり、０以上６以下である。上記式（２）’中、Ｒ’１〜Ｒ’１０は互いに同一であっても異なっていてもよく、水素原子、炭素数１〜１０の炭化水素基又はハロゲン元素であり、Ｒ’１〜Ｒ’８のうちのベンゼン環上で隣接した任意の２つの置換基は、互いに結合して炭素数４〜２０の環状構造を形成してもよく、また、ｋ１’及びｋ２’は互いに同一であっても異なっていてもよく、０〜４の整数を示す。さらに、上記式（２）中、Ａ’１及びＡ’２は、互いに同一であっても異なっていてもよく、置換基として炭素数１〜１２のアルキル基、炭素数１〜１２のアルコキシ基、炭素数６〜１２のアリール基、炭素数１〜１２のアルケニル基、炭素数１〜１２のアルキニル基から任意に選ばれる基を有していてもよい芳香環であり、Ｘ’１及びＸ’２は互いに同一であっても異なっていてもよく、直接結合、炭素数１〜１３の２価の炭化水素基、−Ｏ−、−Ｓ−、−ＳＯ２−及び−ＣＯ−から選ばれる２価の連結基である。）
【００１８】
［５］前記式（５）及び／又は（６）中、前記式（２）’で表される化学構造が、Ａ’全体のモル数に対して１〜９９モル％である、［４］に記載のエポキシ樹脂。
【００１９】
［６］  前記式（５）及び（６）中、Ａ’として下記式（４）’で表される化学構造を含み、該式（４）’で表される化学構造がＡ’全体のモル数に対して１〜９９モル％含まれる、［４］又は［５］に記載のエポキシ樹脂。
【００２０】
【化４】
0006497292.tif 000005
【００２１】
（上記式（４）’中、Ｘ’３は直接結合、炭素数１〜１３の２価の炭化水素基、−Ｏ−、−Ｓ−、−ＳＯ２−、−Ｃ（ＣＦ３）２−及び−ＣＯ−から選ばれる基であり、Ｒ’１１〜Ｒ’１８は互いに異なっていてもよく、水素原子、炭素数１〜１２の炭化水素基又はハロゲン元素から選ばれる基である。）
【００２２】
［７］エポキシ当量が５００ｇ／当量以上１００，０００ｇ／当量以下である、［１］乃至［６］のいずれか１項に記載のエポキシ樹脂。
【００２３】
［８］  前記式（２）で表される化学構造及び（２）’で表される化学構造が、下記式（７）である、［１］乃至［７］のいずれか１つに記載のエポキシ樹脂。
【００２４】
【化５】
0006497292.tif 000006
【００２５】
［９］  ［１］乃至［８］のいずれか１項に記載のエポキシ樹脂と、硬化剤とからなるエポキシ樹脂組成物。
【００２６】
［１０］前記エポキシ樹脂１００重量部に対し、前記硬化剤を０.１〜１００重量部含む
、［９］に記載のエポキシ樹脂組成物。
【００２７】
［１１］更に他のエポキシ樹脂を含み、固形分としての全エポキシ樹脂成分中、他のエポキシ樹脂を１〜９９重量％含む、［９］又は［１０］に記載のエポキシ樹脂組成物。
【００２８】
［１２］  更に他のエポキシ樹脂を含み、固形分としての全エポキシ樹脂成分１００重量部に対し、前記硬化剤を０．１〜１００重量部含む、［９］乃至［１１］のいずれか１項に記載のエポキシ樹脂組成物。
【００２９】
［１３］  ［９］乃至［１２］のいずれか１項に記載のエポキシ樹脂組成物を硬化してなる硬化物。
【００３０】
［１４］  ［９］乃至［１２］のいずれか１項に記載のエポキシ樹脂組成物からなる電気・電子回路用積層板。
【発明の効果】
【００３１】
本発明によれば、低吸湿性に優れ、かつ高耐熱性、低線膨張性、難燃性、フィルム製膜性、伸び性等のバランスに優れたエポキシ樹脂及びエポキシ樹脂組成物を提供することができる。このため、本発明のエポキシ樹脂及びエポキシ樹脂組成物は、接着剤、塗料、土
木用建築材料、電気・電子部品の絶縁材料等、様々な分野に適用可能であり、特に電気・電子分野における絶縁注型、積層材料、封止材料等として有用である。本発明のエポキシ樹脂及びそれを含むエポキシ樹脂組成物は、多層プリント配線基板、キャパシタ等の電気・電子回路用積層板、フィルム状接着剤、液状接着剤等の接着剤、半導体封止材料、アンダーフィル材料、３Ｄ−ＬＳＩ用インターチップフィル、絶縁シート、プリプレグ、放熱基板等に好適に用いることができる。
【発明を実施するための形態】
【００３２】
以下に本発明の実施の形態を詳細に説明するが、以下に記載する説明は、本発明の実施の形態の一例であり、本発明はその要旨を超えない限り、以下の記載内容に限定されるものではない。なお、本明細書において「〜」という表現を用いる場合、その前後の数値又は物性値を含む表現として用いるものとする。
【００３３】
〔エポキシ樹脂〕
本発明のエポキシ樹脂は、下記式（１）で表され、重量平均分子量が１，０００〜２００，０００であるものである。
【００３４】
【化６】
0006497292.tif 000007
【００３５】
（上記式（１）中、Ａは上記式（２）で表される化学構造を必ず含み、Ｒ及びＲ’は互いに異なっていてもよく、水素原子又は上記式（３）で表される基であり、少なくともいずれか一方は上記式（３）で表される基である。ｎは繰り返し数の平均値であり１以上５００以下である。上記式（２）中、Ｒ１〜Ｒ１０は互いに同一であっても異なっていてもよく、水素原子、炭素数１〜１０の炭化水素基又はハロゲン元素であり、Ｒ１〜Ｒ８のうちのベンゼン環状で隣接した任意の２つの置換基は、互いに結合して炭素数４〜２０の環状構造を形成してもよく、また、ｋ１及びｋ２は互いに同一であっても異なっていてもよく、０〜４の整数を示す。さらに、上記式（２）中、Ａ１及びＡ２は互いに同一であっても異なっていてもよく、置換基として炭素数１〜１２のアルキル基、炭素数１〜１２のアルコキシ基、炭素数６〜１２のアリール基、炭素数１〜１２のアルケニル基、炭素数１〜１２のアルキニル基から任意に選ばれる基を有していてもよい芳香環であり、Ｘ1及びＸ2は互いに同一であっても異なっていてもよく、直接結合、炭素数１〜１３の２価の炭化水素基、−Ｏ−、−Ｓ−、−ＳＯ２−及び−ＣＯ−から選ばれる２価の連結基である。）
【００３６】
本発明のエポキシ樹脂は、耐熱性に優れ、線膨張係数が低く、吸水率が低く、かつ難燃性に優れるという特長を有する。これは、下記式（２）におけるフルオレン骨格の剛直性によって優れた耐熱性、低線膨張性が発現すると共に、単位ユニット当たりの分子量が通常のエポキシ樹脂よりも大きいことで、吸湿性の原因となる二級水酸基の分子構造全体に占める割合が相対的に低くなり、低吸湿性が発現すると推定される。また、本発明のエポキシ樹脂は多環芳香族であるフルオレン骨格に加え、多数の芳香環を有する為、燃焼時の炭化率が高く、優れた難燃性が得られるものと推定される。
【００３７】
＜化学構造＞
前記式（１）中、Ａは上記式（２）で表される化学構造を必ず含む。前記式（２）中、Ｒ１〜Ｒ８は互いに同一であっても異なっていてもよく、水素原子、炭素数１〜１０の炭化水素基又はハロゲン元素であり、Ｒ１〜Ｒ８のうちのベンゼン環上で隣接した任意の２つの置換基は、互いに結合して炭素数４〜２０の環状構造を形成してもよい。Ｒ１〜Ｒ８は、好ましくは水素原子、炭素数１〜４のアルキル基、臭素原子、フッ素原子であり、より好ましくは水素原子、メチル基、ｔｅｒｔ−ブチル基である。また、Ｒ１〜Ｒ８のうちのベンゼン環上で隣接した任意の２つの置換基が互いに結合して炭素数４〜２０の環状構造を形成する場合、その環状構造としては、芳香環を含んでいてもよく、例えば、ベンゼン環（炭素数４）、ナフタレン環（炭素数８）、シクロヘキセン環（炭素数４）等が挙げられる、
【００３８】
前記式（２）におけるＲ９及びＲ１０は互いに同一であっても異なっていてもよく、水素原子、炭素数１〜１０の炭化水素基又はハロゲン元素であり、好ましくは水素原子、炭素数１〜４のアルキル基、臭素原子、フッ素原子であり、より好ましくは水素原子、メチル基、ターシャリーブチル基である。また、ｋ１又はｋ２が２以上である場合、Ｒ９又はＲ１０は同一の環において、異なっていてもよく、同一であってもよい。なお、フルオレン骨格を構成するベンゼン環に対するＲ９又はＲ１０の結合位置（置換位置）は、特に限定されない。なお、ｋ１及びｋ２は０〜４の整数を示し、同一であっても異なっていてもよく、好ましくは０又は１であり、特に好ましくは０である。
【００３９】
前記式（２）におけるＡ１及びＡ２は、それぞれ独立に、置換基として炭素数１〜１２のアルキル基、炭素数１〜１２のアルコキシ基、炭素数６〜１２のアリール基、炭素数２〜１２のアルケニル基、炭素数２〜１２のアルキニル基から任意に選ばれる基を有していてもよい芳香環である。
【００４０】
Ａ１及びＡ２の芳香環としては、例えば、ベンゼン環、ナフタレン環、アントラセン環等の炭素数６〜１４の芳香環が挙げられる。これらの中でも、合成の容易さとコストの観点からＡ１及びＡ２の芳香環として好ましいのはベンゼン環である。
【００４１】
ここで、前記式（２）のＡ１及びＡ２の芳香環の置換基における炭素数１〜１２のアルキル基としては次のようなものが挙げられる。例えば、メチル基、エチル基、ｎ−プロピル基、イソプロピル基、ｎ−ブチル基、ｓｅｃ−ブチル基、ｔｅｒｔ−ブチル基、ｎ−ペンチル基、イソペンチル基、ネオペンチル基、ｔｅｒｔ−ペンチル基、シクロペンチル基、ｎ−ヘキシル基、イソヘキシル基、シクロヘキシル基、ｎ−ヘプチル基、シクロヘプチル基、メチルシクロヘキシル基、ｎ−オクチル基、シクロオクチル基、ｎ−ノニル基、３，３，５−トリメチルシクロヘキシル基、ｎ−デシル基、シクロデシル基、ｎ−ウンデシル基、ｎ−ドデシル基、シクロドデシル基、ベンジル基、メチルベンジル基、ジメチルベンジル基、トリメチルベンジル基、ナフチルメチル基、フェネチル基、２−フェニルイソプロピル基等である。これらの中でも、メチル基、エチル基、ｎ−プロピル基、イソプロピル基、ｎ−ブチル基等の炭素数１〜４のアルキル基が好ましい。
【００４２】
また、前記式（２）のＡ１及びＡ２の芳香環の置換基における炭素数１〜１２のアルコキシ基としては次のようなものが挙げられる。例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、イソペントキシ基、ネオペントキシ基、ｔｅｒｔ−ペントキシ基、シクロペントキシ基、ｎ−ヘキシロキシ基、イソヘキシロキシ基、シクロヘキシロキシ基、ｎ−ヘプトキシ基、シクロヘプトキシ基、メチルシクロヘキシロキシ基、ｎ−オクチロキシ基、シクロオクチロキシ基、ｎ−ノニロキシ基、３，３，５−トリメチルシクロヘキシロキシ基、ｎ−デシロキシ基、シクロデシロキシ基、ｎ−ウンデシロキシ基、ｎ−ドデシロキシ基、シクロドデシロキシ基、ベンジロキシ基、メチルベンジロキシ基、ジメチルベンジロキシ基、トリメチルベンジロキシ基、ナフチルメトキシ基、フェネチロキシ基、２−フェニルイソプロポキシ基等である。これらの中でもメトキシ基、エトキシ基、ｎ−プロポキシ基、イソプロポキシ基、ｎ−ブトキシ基等の炭素数１〜４のアルコキシ基が好ましい。
【００４３】
前記式（２）のＡ１及びＡ２の芳香環の置換基における炭素数６〜１２のアリール基としては、例えば、フェニル基、ｏ−トリル基、ｍ−トリル基、ｐ−トリル基、エチルフェニル基、スチリル基、キシリル基、ｎ−プロピルフェニル基、イソプロピルフェニル基、メシチル基、エチニルフェニル基、ナフチル基、ビニルナフチル基等が挙げられる。
【００４４】
前記式（２）のＡ１及びＡ２の芳香環の置換基における炭素数２〜１２のアルケニル基としては次のようなものが挙げられる。例えば、ビニル基、１−プロペニル基、２−プロペニル基、１−メチルビニル基、１−ブテニル基、２−ブテニル基、３−ブテニル基、１，３−ブタジエニル基、シクロヘキセニル基、シクロヘキサジエニル基、シンナミル基、ナフチルビニル基等が挙である。これらの中でもビニル基、１−プロペニル基、２−プロペニル基、１−メチルビニル基、１−ブテニル基、２−ブテニル基、３−ブテニル基、１，３−ブタジエニル基等の炭素数２〜４のアルケニル基が好ましい。
【００４５】
更に、前記式（２）のＡ１及びＡ２の芳香環の置換基における炭素数２〜１２のアルキニル基としては次のようなものが挙げられる。例えば、エチニル基、１−プロピニル基、２−プロピニル基、１−ブチニル基、２−ブチニル基、３−ブチニル基、１，３−ブタンジエニル基、フェニルエチニル基、ナフチルエチニル基等である。これらの中でもエチニル基、１−プロピニル基、２−プロピニル基、１−ブチニル基、２−ブチニル基、３−ブチニル基、１，３−ブタンジエニル基等の炭素数２〜４のアルキニル基が好ましい。
【００４６】
前記式（２）におけるＡ１及びＡ２は、好ましくは無置換の芳香環又は炭素数１〜４のアルキル基を置換基として有する芳香環であり、特に、合成の容易さとコストの観点から好ましくは無置換の芳香環である。
【００４７】
また、前記式（２）におけるＸ1及びＸ2は互いに同一であっても異なっていてもよく、直接結合、炭素数１〜１３の２価の炭化水素基、−Ｏ−、−Ｓ−、−ＳＯ２−及び−ＣＯ−から選ばれる２価の連結基である。
【００４８】
ここで、前記式（２）におけるＸ1及びＸ2の炭素数１〜１３の２価の炭化水素基としては、例えば、−ＣＨ２−、−ＣＨ（ＣＨ３）−、−Ｃ（ＣＨ３）２−、−Ｃ（ＣＦ３）２−、−ＣＨＰｈ−（ただし、本発明においてＰｈはフェニル基である。）、-Ｃ（ＣＨ３
）Ｐｈ-、−ＣＰｈ２−、９，９−フルオレニレン基、１，１−シクロプロピレン基、１
，１−シクロブチレン基、１，１−シクロペンチレン基、１，１−シクロヘキシレン基、３，３，５−トリメチル−１，１−シクロヘキシレン基、１，１−シクロドデシレン基、１，２−エチレン基、１，２−シクロプロピレン基、１，２−シクロブチレン基、１，２−シクロペンチレン基、１，２−シクロヘキシレン基、１，２−フェニレン基、１，３−
プロピレン基、１，３−シクロブチレン基、１，３−シクロペンチレン基、１，３−シクロヘキシレン基、１，３−フェニレン基、１，４−ブチレン基、１，４−シクロヘキシレン基、１，４−フェニレン基等が挙げられる。
【００４９】
これらの前記式（２）におけるＸ1及びＸ2の連結基の中でも、−ＣＨ２−、−ＣＨ（ＣＨ３）−、−Ｃ（ＣＨ３）２−等の炭素数１〜３の２価の炭化水素基や−Ｏ−、−Ｓ−等が好ましく、合成の容易さとコストの観点から−Ｏ−が特に好ましい。フルオレン骨格隣接の芳香環とＡ１及びＡ２の連結に関与する原子数が多すぎると、エポキシ樹脂全体としての骨格の剛直性が低くなり、ガラス転移点が低下し、耐熱性が低下する可能性がある。
【００５０】
前記式（１）中、Ｒ及びＲ’は水素原子又は前記式（３）で表される基（エポキシ基）である。即ち、式（１）において、Ｒ及びＲ’は末端構造を示すものであり、両末端が式（３）のエポキシ基であってもよく、片末端が水素原子であってもよい。ただし、前記式（１）は、エポキシ樹脂であることから、式（１）の末端の少なくとも一方はエポキシ基を含むものである。本発明のエポキシ樹脂は、通常、これらの末端を有する分子や、次に説明する繰り返し数ｎの異なる分子等の混合物である。
【００５１】
前記式（１）中、ｎは繰り返し数であり、平均値である。その値の範囲はフィルム製膜性や伸び性の観点から１以上であり、また、樹脂の取り扱い性の観点から５００以下である。フィルム製膜性や伸び性を更に良好なものとする観点から好ましくは５以上であり、より好ましくは１０以上であり、一方、樹脂の取り扱い性を更に良好なものとする観点から好ましくは２００以下であり、より好ましくは１００以下である。ｎ数はゲルパーミエーションクロマトグラフィー法（ＧＰＣ法）により得られた数平均分子量Ｍｎより算出することができる。数平均分子量を求めるＧＰＣ法については具体例を後掲実施例において説明する。
【００５２】
前記式（１）中、Ａは前記式（２）で表される化学構造を少なくとも含み、耐熱性、低吸湿性、低線膨張性、難燃性等のバランスを良好なものとする観点からは、Ａにおける前記式（２）で表される化学構造の割合が、Ａ全体のモル数に対して１〜９９モル％であることが好ましい。これらの効果をより良好なものとする観点から、Ａにおける式（２）で表される化学構造の割合は、好ましくは１０モル％以上、より好ましくは２０モル％以上、更に好ましくは３０モル％以上であり、一方、コストや溶剤溶解性の観点から好ましくは９０モル％以下、より好ましくは８０モル％以下、更に好ましくは７０モル％以下である。
【００５３】
また、本発明のエポキシ樹脂には、前記式（１）中のＡにおいて、更に他の化学構造が含まれていてもよく、特に下記式（４）で表される化学構造が含まれていることが好ましい。より具体的には、溶剤溶解性やコストの観点からは、より好ましくは前記式（４）で表される化学構造がＡ全体のモル数に対し、５モル％以上であることが好ましく、１０モル％以上であることがより好ましく、２０モル％以上であることが更に好ましく、３０モル％以上であることが特に好ましい。一方、前記式（２）による耐熱性、低吸湿性を効果的に発現させる観点からは、９０モル％以下であることが好ましく、８０モル％以下であることがより好ましく、７０モル％以下であることが更に好ましい。
【００５４】
【化７】
0006497292.tif 000008
【００５５】
（上記式（４）中、Ｘ３は直接結合、炭素数１〜１３の２価の炭化水素基、−Ｏ−、−Ｓ−、−ＳＯ２−、−Ｃ（ＣＦ３）２−及び−ＣＯ−から選ばれる基であり、Ｒ１１〜Ｒ１8は互いに異なっていてもよく、水素原子、炭素数１〜１２の炭化水素基又はハロゲン元
素から選ばれる基である。）
【００５６】
前記式（４）において、Ｘ３は直接結合、炭素数１〜１３の２価の炭化水素基、−Ｏ−、−Ｓ−、−ＳＯ２−及び−ＣＯ−から選ばれる基である。
【００５７】
ここで、前記式（４）のＸ３における炭素数１〜１３の２価の炭化水素基としては次のようなものが挙げられる。例えば、−ＣＨ２−、−ＣＨ（ＣＨ３）−、−Ｃ（ＣＨ３）２−、−Ｃ（ＣＦ３）２−、−ＣＨＰｈ−、−Ｃ（ＣＨ３）Ｐｈ−、−ＣＰｈ２−、９，９−フルオレニレン基、１，１−シクロプロピレン基、１，１−シクロブチレン基、１，１−シクロペンチレン基、１，１−シクロヘキシレン基、３，３，５−トリメチル−１，１−シクロヘキシレン基、１，１−シクロドデシレン基、１，２−エチレン基、１，２−シクロプロピレン基、１，２−シクロブチレン基、１，２−シクロペンチレン基、１，２−シクロヘキシレン基、１，２−フェニレン基、１，３−プロピレン基、１，３−シクロブチレン基、１，３−シクロペンチレン基、１，３−シクロヘキシレン基、１，３−フェニレン基、１，４−ブチレン基、１，４−シクロヘキシレン基、１，４−フェニレン基等である。
【００５８】
これらの中でも、二つの芳香環の回転自由度が低い方が耐熱性に優れる傾向にあることから、Ｘ３は直接結合、−ＣＨ２−、−ＣＨ（ＣＨ３）−、−Ｃ（ＣＨ３）２−、−Ｃ（ＣＦ３）２−、−ＣＨＰｈ−、−Ｃ（ＣＨ３）Ｐｈ−、−ＣＰｈ２−、９，９−フルオレニレン基、１，１−シクロヘキシレン基、３，３，５−トリメチル−１，１−シクロヘキシレン基、１，１−シクロドデシレン基、−Ｏ−、−Ｓ−、−ＳＯ２−、−ＣＯ−等のように、二つの芳香環の連結に関与する原子数が０又は１のものが好ましい。これらの中でも直接結合、−ＣＨ２−、−Ｃ（ＣＨ３）２−、−Ｃ（ＣＦ３）２−、９，９−フルオレニレン基が特に好ましい。
【００５９】
また、Ｘ３が直接結合である場合、そのビフェニル骨格は、２，２’−ビフェニル骨格、２，３’−ビフェニル骨格、２，４’−ビフェニル骨格、３，３’−ビフェニル骨格、３，４’−ビフェニル骨格、４，４’−ビフェニル骨格のいずれでもよいが、好ましくは４，４’−ビフェニル骨格である。一方、Ｘ３が−ＣＨ２−、−ＣＨ（ＣＨ３）−、−Ｃ（ＣＨ３）２−、−Ｃ（ＣＦ３）２−、−ＣＨＰｈ−、−Ｃ（ＣＨ３）Ｐｈ−、−ＣＰｈ２−、９，９−フルオレニレン基、１，１−シクロヘキシレン基、３，３，５−トリメチル−１，１−シクロヘキシレン基、１，１−シクロドデシレン基、−Ｏ−、−Ｓ−、−ＳＯ２−、−ＣＯ−等である場合、これらの芳香環における結合位置は、２，２’−位、２，３’−位、２，４’−位、３，３’−位、３，４’−位、４，４’−位のいずれでもよいが、好ましくは４，４’−位である。
【００６０】
また、前記式（４）において、Ｒ１１〜Ｒ１8は互いに異なっていてもよく、水素原子
、炭素数１〜１２のアルキル基、炭素数１〜１２のアルコキシ基、炭素数６〜１２のアリ
ール基、炭素数２〜１２のアルケニル基、炭素数２〜１２のアルキニル基又はハロゲン元素から選ばれる基である。
【００６１】
ここで、前記式（４）のＲ１１〜Ｒ１8の炭素数１〜１２のアルキル基としては次のよ
うなものが挙げられる。例えば、メチル基、エチル基、ｎ−プロピル基、イソプロピル基、ｎ−ブチル基、ｓｅｃ−ブチル基、ｔｅｒｔ−ブチル基、ｎ−ペンチル基、イソペンチル基、ネオペンチル基、ｔｅｒｔ−ペンチル基、シクロペンチル基、ｎ−ヘキシル基、イソヘキシル基、シクロヘキシル基、ｎ−ヘプチル基、シクロヘプチル基、メチルシクロヘキシル基、ｎ−オクチル基、シクロオクチル基、ｎ−ノニル基、３，３，５−トリメチルシクロヘキシル基、ｎ−デシル基、シクロデシル基、ｎ−ウンデシル基、ｎ−ドデシル基、シクロドデシル基、ベンジル基、メチルベンジル基、ジメチルベンジル基、トリメチルベンジル基、ナフチルメチル基、フェネチル基、２−フェニルイソプロピル基等である。
【００６２】
また、前記式（４）のＲ１１〜Ｒ１8の炭素数１〜１２のアルコキシ基としては次のよ
うなものが挙げられる。例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、イソペントキシ基、ネオペントキシ基、ｔｅｒｔ−ペントキシ基、シクロペントキシ基、ｎ−ヘキシロキシ基、イソヘキシロキシ基、シクロヘキシロキシ基、ｎ−ヘプトキシ基、シクロヘプトキシ基、メチルシクロヘキシロキシ基、ｎ−オクチロキシ基、シクロオクチロキシ基、ｎ−ノニロキシ基、３，３，５−トリメチルシクロヘキシロキシ基、ｎ−デシロキシ基、シクロデシロキシ基、ｎ−ウンデシロキシ基、ｎ−ドデシロキシ基、シクロドデシロキシ基、ベンジロキシ基、メチルベンジロキシ基、ジメチルベンジロキシ基、トリメチルベンジロキシ基、ナフチルメトキシ基、フェネチロキシ基、２−フェニルイソプロポキシ基等である。
【００６３】
前記式（４）のＲ１１〜Ｒ１8の炭素数６〜１２のアリール基としては次のようなもの
が挙げられる。例えば、フェニル基、ｏ−トリル基、ｍ−トリル基、ｐ−トリル基、エチルフェニル基、スチリル基、キシリル基、ｎ−プロピルフェニル基、イソプロピルフェニル基、メシチル基、エチニルフェニル基、ナフチル基、ビニルナフチル基等である。
前記式（４）のＲ１１〜Ｒ１8の炭素数２〜１２のアルケニル基としては次のようなも
のが挙げられる。例えば、ビニル基、１−プロペニル基、２−プロペニル基、１−メチルビニル基、１−ブテニル基、２−ブテニル基、３−ブテニル基、１，３−ブタジエニル基、シクロヘキセニル基、シクロヘキサジエニル基、シンナミル基、ナフチルビニル基等である。
【００６４】
前記式（４）のＲ１１〜Ｒ１8の炭素数２〜１２のアルキニル基としては次のようなも
のが挙げられる。例えば、エチニル基、１−プロピニル基、２−プロピニル基、１−ブチニル基、２−ブチニル基、３−ブチニル基、１，３−ブタンジエニル基、フェニルエチニル基、ナフチルエチニル基等である。
前記式（４）のＲ１１〜Ｒ１8のハロゲン元素としては、フッ素、塩素、臭素、ヨウ素
が挙げられる。これらの中でもフッ素が好ましい。
【００６５】
以上で挙げた中でも、前記式（４）のＲ１１〜Ｒ１8としては、水素原子、炭素数１〜
４のアルキル基が好ましく、特に好ましくは水素原子、メチル基である。これは置換基が立体的に大きすぎると、分子間の凝集が妨げられ、耐熱性が低下する可能性があるためである。また、Ｒ１１〜Ｒ１8が炭素数１〜４のアルキル基炭素数１〜１２の炭化水素基又
はハロゲン元素である場合、Ｒ１１〜Ｒ１8の置換数は２または４であることが好ましく
、更に、Ｒ１１〜Ｒ１8の置換数が２である場合、該アルキル基は２−位及び２’−位に
あることが好ましく、Ｒ11〜Ｒ１8の置換数が４である場合、該アルキル基は２−位、２
’−位、６−位及び６’−位にあることが好ましい。
【００６６】
なお、前記式（２）及び前記式（４）で表される化学構造の割合は、後述のエポキシ樹脂の製造方法の項目において説明する、原料の比率によって制御することができる。このため、本発明のエポキシ樹脂においては、原料として用いた２官能エポキシ樹脂とビスフェノール系化合物とのそれぞれに含まれる前記式（２）及び前記式（４）で表される化学構造の割合が、そのまま本発明のエポキシ樹脂に含まれる前記式（２）及び前記式（４）で表される化学構造の割合とみなすこととする。
【００６７】
＜重量平均分子量（Ｍｗ）＞
本発明のエポキシ樹脂の重量平均分子量（Ｍｗ）は、１，０００〜２００，０００である。重量平均分子量が１，０００より低いものではフィルム製膜性や伸び性が低くなり、２００，０００より高いと樹脂の取り扱いが困難となる。本発明のエポキシ樹脂の重量平均分子量（Ｍｗ）は、フィルム製膜性や伸び性を向上させる観点から、２，０００以上が好ましく、５，０００以上がより好ましく、一方、取り扱い性を良好なものとする観点から、１６０，０００以下が好ましく、１２０，０００以下がより好ましく、８０，０００以下が更に好ましい。なお、エポキシ樹脂の重量平均分子量及び数平均分子量はゲルパーミエーションクロマトグラフィー法（ＧＰＣ法）により測定することができる。より詳細な方法の例について後述の実施例において説明する。
【００６８】
＜エポキシ当量＞
本発明のエポキシ樹脂は、フィルム製膜性や伸び性を向上させる観点から、エポキシ当量が５００ｇ／当量以上であることが好ましく、１，０００ｇ／当量以上であることがより好ましく、２，５００ｇ／当量以上であることが更に好ましく、３，５００ｇ／当量以上であることが特に好ましく、５，０００ｇ／当量以上であることが最も好ましい。一方、取り扱い性を良好なものとする観点から、１００，０００ｇ／当量以下であることが好ましく、５０，０００ｇ／当量以下であることがより好ましく、３０，０００ｇ／当量以下であることが更に好ましく、２０，０００ｇ／当量以下であることが最も好ましい。なお、本発明において「エポキシ当量」とは、「１当量のエポキシ基を含むエポキシ樹脂の質量」と定義され、ＪＩＳ  Ｋ７２３６に準じて測定することができる。
【００６９】
＜ガラス転移温度（Ｔｇ）＞
本発明のエポキシ樹脂は、耐熱性に優れるものであり、耐熱性はガラス転移温度（Ｔｇ）により評価することができる。本発明のエポキシ樹脂においては、ガラス転移温度（Ｔｇ）が好ましくは１１０℃以上、より好ましくは１３０℃以上であり、上限については特に制限はないが、通常２１０℃以下である。ガラス転移温度（Ｔｇ）は、ＤＳＣ法により測定することができる。
【００７０】
＜エポキシ樹脂の製造方法＞
本発明のエポキシ樹脂は、例えば、下記式（５）で表される２官能エポキシ樹脂と、下記式（６）で表されるビスフェノール系化合物とを反応させる、二段法によって得ることができる。また、下記式（６）で表されるビスフェノール系化合物をエピハロヒドリンと反応させる、一段法によっても得ることができる。ただし、二段法では高分子量のエポキシ樹脂を一段法よりも容易に得ることができるため、二段法を用いることが好ましい。
【００７１】
【化８】
0006497292.tif 000009
【００７２】
（上記式（５）又は（６）中、Ａ’は、上記式（２）’で表される化学構造を必ず含み、ｍは繰り返し数の平均値であり０以上６以下である。上記式（２）’中、Ｒ’１〜Ｒ’１０は互いに同一であっても異なっていてもよく、水素原子、炭素数１〜１０の炭化水素基又はハロゲン元素であり、Ｒ’１〜Ｒ’８のうちのベンゼン環状で隣接した任意の２つの置換基は、互いに結合して炭素数４〜２０の環状構造を形成してもよく、また、ｋ１’及びｋ２’は互いに同一であっても異なっていてもよく、０〜４の整数を示す。さらに、上記式（２）中、Ａ’１及びＡ’２は、互いに同一であっても異なっていてもよく、置換基として炭素数１〜１２のアルキル基、炭素数１〜１２のアルコキシ基、炭素数６〜１２のアリール基、炭素数１〜１２のアルケニル基、炭素数１〜１２のアルキニル基から任意に選ばれる基を有していてもよい芳香環であり、Ｘ’１及びＸ’２は互いに同一であっても異なっていてもよく、直接結合、炭素数１〜１３の２価の炭化水素基、−Ｏ−、−Ｓ−、−ＳＯ２−及び−ＣＯ−から選ばれる２価の連結基である。）
【００７３】
［二段法による製造］
本発明の他の態様にかかるエポキシ樹脂は、前記式（５）で表される２官能エポキシ樹脂と、前記式（６）で表されるビスフェノール系化合物を反応させて得られ、重量平均分子量（Ｍｗ）が１，０００〜２００，０００であることを特徴とする。
本発明のエポキシ樹脂の製造に用いられる２官能エポキシ樹脂は、前記式（５）で表されるエポキシ樹脂であり、例えば、前記式（６）で表されるビスフェノール系化合物を、後述の一段法によってエピハロヒドリンと縮合させて得られるエポキシ樹脂等が挙げられる。
【００７４】
前記式（５）中、Ａ’は前記式（２）’で表される化学構造を含んでいてもよいし、含まなくともよいが、前記式（６）中のＡ’が式（２）’を含まない場合は、前記式（５）は前記式（２）’で表される化学構造を必ず含むものである。一方、前記式（６）中、Ａ’は前記式（２）’で表される化学構造を含んでいてもよいし、含まなくともよいが、前記式（５）中のＡ’が式（２）’を含まない場合は、前記式（６）は前記式（２）’で表される化学構造を必ず含むものである。つまり、二段法により製造されるエポキシ樹脂には、前記式（２）’で表される化学構造が必ず含まれるものであり、これを満たす限り、
前記式（２）’の化学構造が、２官能エポキシ樹脂及びビスフェノール系化合物のいずれに含まれるものであってもよく、またその化学構造の割合も制限されるものではない。
【００７５】
前記式（２）’におけるＲ’１〜Ｒ’１０の定義と好ましいものは、それぞれ前記式（２）におけるＲ１〜Ｒ１０と同様のものである。また、前記式（２）’におけるＸ’１及びＸ’２の定義と好ましいものは、それぞれ前記式（２）におけるＸ１及びＸ２と同様のものである。さらに、前記式（２）’におけるＡ’１及びＡ’２の定義と好ましいものは、それぞれ前記式（２）におけるＡ１及びＡ２と同様のものである。
【００７６】
また、前記式（５）又は式（６）におけるＡ’として前記式（２）’の化学構造を含まない場合には、該Ａ’には公知の任意の化学構造を導入することができる。
前記式（５）におけるｍは繰り返し数の平均値であり、０以上６以下である。
本発明のエポキシ樹脂の製造に用いられるビスフェノール系化合物は、前記式（６）で表されるビスフェノール系化合物である。
【００７７】
本発明のエポキシ樹脂の製造に用いる２官能エポキシ樹脂又はビスフェノール系化合物には、前記式（２）’で表される化学構造が、前記式（５）及び式（６）中のＡ’全体のモル数に対して１〜９９モル％含まれていることが好ましい。前記式（２）’で表される化学構造に起因する耐熱性を十分に発現させるという観点からは、より好ましくは前記式（２）’で表される化学構造が１０モル％以上、更に好ましくは２０モル％以上、特に好ましくは３０モル％以上である。また、溶剤溶解性やコストの観点からは、より好ましくは上記式（２）’で表される化学構造が９０モル％以下、更に好ましくは８０モル％以下、特に好ましくは７０モル％以下である。
【００７８】
また、本発明のエポキシ樹脂の製造に用いる２官能エポキシ樹脂又はビスフェノール系化合物には、下記式（４）’で表される化学構造が含まれていることが好ましい。溶剤溶解性やコストの観点からは、前記式（５）又は式（６）中のＡ’全体のモル数に対して前記式（４）’で表される化学構造が好ましくは１モル％以上、より好ましくは５モル％以上、更に好ましくは１０モル％以上、特に好ましくは２０モル％以上、最も好ましくは３０モル％以上である。また、Ａ’に起因する耐熱性、低吸湿性を十分に発現させる観点からは、前記式（４）’で表される化学構造が、好ましくは９９モル％以下、より好ましくは９０モル％以下、更に好ましくは８０モル％以下、特に好ましくは７０モル％以下である。
【００７９】
【化９】
0006497292.tif 000010
【００８０】
（上記式（４）’中、Ｘ’３は直接結合、炭素数１〜１３の２価の炭化水素基、−Ｏ−、−Ｓ−、−ＳＯ２−、−Ｃ（ＣＦ３）２及び−ＣＯ−から選ばれる基であり、Ｒ’１１〜Ｒ’１８は互いに異なっていてもよく、水素原子、炭素数１〜１２の炭化水素基又はハロゲン元素から選ばれる基である。）
【００８１】
前記式（４）’中におけるＸ’３及びＲ’１１〜Ｒ’１８の定義と好ましいものは、それぞれ前記式（４）におけるＸ３及びＲ１１〜Ｒ１８と同様のものである。
本発明のエポキシ樹脂の製造において、上記の２官能エポキシ樹脂とビスフェノール系
化合物の使用量は、その配合当量比で、（エポキシ基）：（フェノール性水酸基）＝１：０．９０〜１．１０となるようにするのが好ましい。この当量比が上記範囲であると高分子量化を進行させやすくなるために好ましい。
【００８２】
本発明のエポキシ樹脂の合成には触媒を用いてもよく、その触媒としては、エポキシ基とフェノール性水酸基、アルコール性水酸基やカルボキシル基との反応を進めるような触媒能を持つ化合物であればどのようなものでもよい。例えば、アルカリ金属化合物、有機リン化合物、第３級アミン、第４級アンモニウム塩、環状アミン類、イミダゾール類等が挙げられる。
【００８３】
アルカリ金属化合物の具体例としては、水酸化ナトリウム、水酸化リチウム、水酸化カリウム等のアルカリ金属水酸化物；炭酸ナトリウム、重炭酸ナトリウム、塩化ナトリウム、塩化リチウム、塩化カリウム等のアルカリ金属塩；ナトリウムメトキシド、ナトリウムエトキシド等のアルカリ金属アルコキシド；アルカリ金属フェノキシド、水素化ナトリウム、水素化リチウム等のアルカリ金属の水素化物；酢酸ナトリウム、ステアリン酸ナトリウム等の有機酸のアルカリ金属塩が挙げられる。
【００８４】
有機リン化合物の具体例としては、トリ−ｎ−プロピルホスフィン、トリ−ｎ−ブチルホスフィン、トリフェニルホスフィン、テトラメチルホスホニウムブロマイド、テトラメチルホスホニウムアイオダイド、テトラメチルホスホニウムハイドロオキサイド、テトラブチルホスホニウムハイドロオキサイド、トリメチルシクロヘキシルホスホニウムクロライド、トリメチルシクロヘキシルホスホニウムブロマイド、トリメチルベンジルホスホニウムクロライド、トリメチルベンジルホスホニウムブロマイド、テトラフェニルホスホニウムブロマイド、トリフェニルメチルホスホニウムブロマイド、トリフェニルメチルホスホニウムアイオダイド、トリフェニルエチルホスホニウムクロライド、トリフェニルエチルホスホニウムブロマイド、トリフェニルエチルホスホニウムアイオダイド、トリフェニルベンジルホスホニウムクロライド、トリフェニルベンジルホスホニウムブロマイド等が挙げられる。これらの中でもテトラブチルホスホニウムハイドロオキサイドが好ましい。
【００８５】
第３級アミンの具体例としては、トリエチルアミン、トリ−ｎ−プロピルアミン、トリ−ｎ−ブチルアミン、トリエタノールアミン、ベンジルジメチルアミン等が挙げられる。
第４級アンモニウム塩の具体例としては、テトラメチルアンモニウムクロライド、テトラメチルアンモニウムブロマイド、テトラメチルアンモニウムハイドロオキサイド、トリエチルメチルアンモニウムクロライド、テトラエチルアンモニウムクロライド、テトラエチルアンモニウムブロマイド、テトラエチルアンモニウムアイオダイド、テトラプロピルアンモニウムブロマイド、テトラプロピルアンモニウムハイドロオキサイド、テトラブチルアンモニウムクロライド、テトラブチルアンモニウムブロマイド、テトラブチルアンモニウムアイオダイド、ベンジルトリメチルアンモニウムクロライド、ベンジルトリメチルアンモニウムブロマイド、ベンジルトリメチルアンモニウムハイドロオキサイド、ベンジルトリブチルアンモニウムクロライド、フェニルトリメチルアンモニウムクロライド等が挙げられる。これらの中でもテトラメチルアンモニウムハイドロオキサイドが好ましい。
【００８６】
環状アミン類の具体例としては、１，４−ジアザビシクロ［２，２，２］オクタン、１，８−ジアザビシクロ［５，４，０］ウンデセン−７、１，５−ジアザビシクロ［４，３，０］ノネン−５等が挙げられる。
イミダゾール類の具体例としては、２−メチルイミダゾール、２−エチル−４−メチルイミダゾール、２−フェニルイミダゾール等が挙げられる。
【００８７】
以上に挙げた触媒の中でも第４級アンモニウム塩が好ましい。また、触媒は１種のみを
使用することも、２種以上を組み合わせて使用することもできる。
触媒の使用量は反応固形分中、通常０．００１〜１重量％であるが、アルカリ金属化合物を使用すると得られるエポキシ樹脂中にアルカリ金属分が残留し、それを使用した電子・電気部品の絶縁特性を悪化させるおそれがあるため、エポキシ樹脂中のリチウム、ナトリウム及びカリウムの原子含有量の合計が通常、６０ｐｐｍ以下、好ましくは５０ｐｐｍ以下である。
【００８８】
また、有機リン化合物、第３級アミン、第４級アンモニウム塩、環状アミン類、イミダゾール類等を触媒として使用した場合も、得られるエポキシ樹脂中にこれらが触媒残渣として残留し、アルカリ金属分の残留と同様にプリント配線板の絶縁特性を悪化させるおそれがあるので、エポキシ樹脂中の窒素の含有量が好ましくは３００ｐｐｍ以下であり、また、エポキシ樹脂中のリンの含有量が好ましくは３００ｐｐｍ以下である。更に好ましくは、エポキシ樹脂中の窒素の含有量が２００ｐｐｍ以下であり、エポキシ樹脂中のリンの含有量が２００ｐｐｍ以下である。
【００８９】
本発明のエポキシ樹脂は、その製造時の合成反応の工程において、反応用の溶媒を用いてもよく、その溶媒としては、エポキシ樹脂を溶解するものであればどのようなものでもよい。例えば、芳香族系溶媒、ケトン系溶媒、アミド系溶媒、グリコールエーテル系溶媒等が挙げられる。溶媒は１種のみで用いてもよく、２種以上を組み合わせて用いることもできる。
【００９０】
芳香族系溶媒の具体例としては、ベンゼン、トルエン、キシレン等が挙げられる。ケトン系溶媒の具体例としては、アセトン、メチルエチルケトン（ＭＥＫ）、メチルイソブチルケトン、２−ヘプタノン、４−ヘプタノン、２−オクタノン、シクロヘキサノン、アセチルアセトン、ジオキサン等が挙げられる。
アミド系溶媒の具体例としては、ホルムアミド、Ｎ−メチルホルムアミド、Ｎ，Ｎ−ジメチルホルムアミド、アセトアミド、Ｎ−メチルアセトアミド、Ｎ，Ｎ−ジメチルアセトアミド、２−ピロリドン、Ｎ−メチルピロリドン等が挙げられる。
【００９１】
グリコールエーテル系溶媒の具体例としては、エチレングリコールモノメチルエーテル、エチレングリコールモノエチルエーテル、エチレングリコールモノ−ｎ−ブチルエーテル、エチレングリコールジメチルエーテル、エチレングリコールモノエチルエーテルアセテート、ジエチレングリコールモノメチルエーテル、ジエチレングリコールモノエチルエーテル、ジエチレングリコールモノ−ｎ−ブチルエーテル、ジエチレングリコールジメチルエーテル、ジエチレングリコールモノエチルエーテルアセテート、プロピレングリコールモノメチルエーテル、プロピレングリコールモノ−ｎ−ブチルエーテル、プロピレングリコールモノメチルエーテルアセテート等が挙げられる。
【００９２】
エポキシ樹脂の製造時の合成反応における固形分濃度は３５〜９５重量％が好ましい。また、反応途中で高粘性生成物が生じたときは溶媒を追加添加して反応を続けることもできる。反応終了後、溶媒は必要に応じて、除去することもできるし、更に追加することもできる。
エポキシ樹脂の製造において、２官能エポキシ樹脂とビスフェノール系化合物との重合反応は使用する触媒が分解しない程度の反応温度で実施される。反応温度が高すぎると生成するエポキシ樹脂が劣化するおそれがある。逆に温度が低すぎると十分に反応が進まないことがある。これらの理由から反応温度は、好ましくは５０〜２３０℃、より好ましくは１２０〜２００℃である。また、反応時間は通常１〜１２時間、好ましくは３〜１０時間である。アセトンやメチルエチルケトンのような低沸点溶媒を使用する場合には、オートクレーブを使用して高圧下で反応を行うことで反応温度を確保することができる。
【００９３】
［一段法による製造］
本発明のエポキシ樹脂は、一段法によっても製造することができる。具体的には、前記式（６）で表されるビスフェノール系化合物を、エピハロヒドリンと直接反応させればよい。ただし、前述のように、一段法で製造した本発明のエポキシ樹脂のうち低分子のものについては、二段法における２官能エポキシ樹脂として用いることができる。
【００９４】
一段法により本発明のエポキシ樹脂を製造する場合、原料として用いられる前記式（６）のビスフェノール系化合物中、Ａ’は式（２）’で表される化学構造を必ず含む。二段法において説明したものと同様の理由により、Ａ’全体に対する式（２）’の割合は、１モル％以上が好ましく、１０モル％以上がより好ましく、２０モル％以上が更に好ましく、３０モル％以上が特に好ましい。また、９９モル％以下が好ましく、９０モル％以下がより好ましく、８０モル％以下が更に好ましく、７０モル％以下が特に好ましい。なお、一段法によって製造されたエポキシ樹脂を、二段法の原料である２官能エポキシ樹脂として用いる場合においては、二段法において説明したように、前記式（６）のビスフェノール系化合物中のＡ’に占める式（２）’で表される化学構造の割合は特に制限されず、０〜１００％である。
【００９５】
原料として用いる全ビスフェノール系化合物はそのフェノール性水酸基１当量当たり、通常、０．８〜５．５モル当量、より好ましくは０．９〜５モル当量、更に好ましくは１．０〜４．５モル当量に相当する量のエピハロヒドリンに溶解させて均一な溶液とする。エピハロヒドリンの量が上記下限以上であると必要以上に高分子量化せず、反応を制御しやすく、また、適切な溶融粘度とすることができるために好ましい。一方、エピハロヒドリンの量が上記上限以下であると得られるエポキシ樹脂の高分子量化の観点から好ましい。
【００９６】
次いで、その溶液を撹拌しながら、これにフェノール性水酸基１当量当たり通常、０．５〜２．０モル当量、より好ましくは０．７〜１．８モル当量、更に好ましくは０．９〜１．６モル当量に相当する量のアルカリ金属水酸化物を固体又は水溶液で加えて反応させる。アルカリ金属水酸化物の量が上記下限以上であると、未反応の水酸基と生成したエポキシ樹脂が反応しにくく、高分子量化反応を制御しやすいために好ましい。また、アルカリ金属水酸化物が上記上限以下あると、副反応による不純物が生成しにくいために好ましい。
【００９７】
この反応は、常圧下又は減圧下で行わせることができ、反応温度は通常、常圧下の反応の場合は好ましくは２０〜１５０℃ 、より好ましくは３０〜１２０℃、更に好ましくは
３５〜１００℃であり、減圧下の反応の場合は好ましくは２０〜１００℃、より好ましくは３０〜９０℃、更に好ましくは３５〜８０℃である。反応温度が上記下限以上であると反応を進行させやすいために好ましい。また、反応温度が上記上限以下であると副反応が進行しにくく、特に塩素不純物が低減しやすいために好ましい。
【００９８】
反応は必要に応じて所定の温度を保持しながら反応液を共沸させ、揮発する蒸気を冷却して得られた凝縮液を油／水分離し、水分を除いた油分を反応系へ戻す方法により脱水する。アルカリ金属水酸化物の添加は、急激な反応を抑えるために、好ましくは０．５〜８時間、より好ましくは１〜７時間、更に好ましくは１〜６時間かけて少量ずつを断続的又は連続的に添加する。添加時間が上記下限以上であると急激に反応が進行するのを防ぐことができ、反応温度の制御がしやすくなるために好ましい。添加時間が上記上限以下であると塩素不純物が生成しにくくなるために好ましく、また、経済性の観点からも好ましい。全反応時間は通常、１〜１５時間である。
【００９９】
反応終了後、不溶性の副生塩を濾別して除くか、水洗により除去した後、未反応のエピ
ハロヒドリンを減圧留去して除くと、目的のエポキシ樹脂が得られる。この反応におけるエピハロヒドリンとしては、通常、エピクロルヒドリン又はエピブロモヒドリンが用いられる。アルカリ金属水酸化物としては通常、水酸化ナトリウム又は水酸化カリウムが用いられる。
【０１００】
また、この反応においては、テトラメチルアンモニウムクロリド、テトラエチルアンモニウムブロミド等の第四級アンモニウム塩；ベンジルジメチルアミン、２，４，６−トリス（ジメチルアミノメチル）フェノール等の第三級アミン；２−エチル−４−メチルイミダゾール、２−フェニルイミダゾール等のイミダゾール類；エチルトリフェニルホスホニウムアイオダイド等のホスホニウム塩；トリフェニルホスフィン等のホスフィン類等の触媒を用いてもよい。
【０１０１】
更に、この反応においては、エタノール、イソプロパノール等のアルコール類； アセ
トン、メチルエチルケトン等のケトン類；ジオキサン、エチレングリコールジメチルエーテル等のエーテル類；メトキシプロパノール等のグリコールエーテル類；ジメチルスルホキシド、ジメチルホルムアミド等の非プロトン性極性溶媒等の不活性な有機溶媒を使用してもよい。
【０１０２】
更に、上記のようにして得られたエポキシ樹脂の可鹸化ハロゲン量が多すぎる場合は、再処理して十分に可鹸化ハロゲン量が低下した精製エポキシ樹脂を得ることができる。つまり、その粗製エポキシ樹脂を、イソプロピルアルコール、メチルエチルケトン、メチルイソブチルケトン、トルエン、キシレン、ジオキサン、メトキシプロパノール、ジメチルスルホキシド等の不活性な有機溶媒に再溶解しアルカリ金属水酸化物を固体又は水溶液で加えて好ましくは３０〜１２０℃、より好ましくは４０〜１１０℃、更に好ましくは５０〜１００℃の温度で好ましくは０．１〜１５時間、より好ましくは０．３〜１２時間、更に好ましくは０．５〜１０時間再閉環反応を行った後、水洗等の方法で過剰のアルカリ金属水酸化物や副性塩を除去し、更に有機溶媒を減圧留去及び／又は水蒸気蒸留を行うと、加水分解性ハロゲン量が低減されたエポキシ樹脂を得ることができる。反応温度が上記下限以上であり、また、反応時間が上記下限以上であると再閉環反応が進行しやすいために好ましい。また、反応温度が上記上限以下であり、また、反応時間が上記上限以下であると高分子量化反応を制御しやすいために好ましい。
【０１０３】
〔エポキシ樹脂組成物〕
本発明のエポキシ樹脂組成物は、少なくとも前述した本発明のエポキシ樹脂と硬化剤とを含むエポキシ樹脂組成物である。また、本発明のエポキシ樹脂組成物には、必要に応じて、他のエポキシ樹脂、無機フィラー、カップリング剤等を適宜配合することができる。本発明のエポキシ樹脂組成物は耐熱性、低線膨張性、低吸湿性、難燃性等に優れ、各種用途に要求される諸物性を十分に満たす硬化物を与えるものである。
【０１０４】
＜硬化剤＞
本発明のエポキシ樹脂に硬化剤を配合してエポキシ樹脂組成物とすることができる。本発明において硬化剤とは、エポキシ樹脂のエポキシ基間の架橋反応及び／又は鎖長延長反応に寄与する物質を示す。なお、本発明においては通常、「硬化促進剤」と呼ばれるものであってもエポキシ樹脂のエポキシ基間の架橋反応及び／又は鎖長延長反応に寄与する物質であれば、硬化剤とみなすこととする。
【０１０５】
本発明のエポキシ樹脂組成物中の硬化剤の含有量は、本発明のエポキシ樹脂１００重量部に対して好ましくは０．１〜１００重量部である。また、より好ましくは８０重量部以下であり、更に好ましくは６０重量部以下である。
本発明のエポキシ樹脂組成物において、後述する他のエポキシ樹脂が含まれる場合には
、固形分としての全エポキシ樹脂成分１００重量部に対して好ましくは０．１〜１００重量部である。また、より好ましくは８０重量部以下であり、更に好ましくは６０重量部以下である。本発明において、「固形分」とは溶媒を除いた成分を意味し、固体のエポキシ樹脂のみならず、半固形や粘稠な液状物のものをも含むものとする。また、「全エポキシ樹脂成分」とは、本発明のエポキシ樹脂と後述する他のエポキシ樹脂との合計を意味する。
【０１０６】
本発明のエポキシ樹脂組成物に用いる硬化剤としては、特に制限はなく一般的にエポキシ樹脂硬化剤として知られているものはすべて使用できる。耐熱性を高める観点から好ましいものとしてフェノール系硬化剤、アミド系硬化剤及びイミダゾール類が挙げられる。以下、フェノール系硬化剤、アミド系硬化剤、イミダゾール類及びその他の使用可能な硬化剤の例を挙げる。
【０１０７】
［フェノール系硬化剤］
硬化剤としてフェノール系硬化剤を用いることが、得られるエポキシ樹脂組成物の取り扱い性と、硬化後の耐熱性を向上させる観点から好ましい。フェノール系硬化剤の具体例としては、ビスフェノールＡ、ビスフェノールＦ、４，４’−ジヒドロキシジフェニルメタン、４，４’−ジヒドロキシジフェニルエーテル、１，４−ビス（４−ヒドロキシフェノキシ）ベンゼン、１，３−ビス（４−ヒドロキシフェノキシ）ベンゼン、４，４’−ジヒドロキシジフェニルスルフィド、４，４’−ジヒドロキシジフェニルケトン、４，４’−ジヒドロキシジフェニルスルホン、４，４’−ジヒドロキシビフェニル、２，２’−ジヒドロキシビフェニル、１０−（２，５−ジヒドロキシフェニル）−１０Ｈ−９−オキサ−１０−ホスファフェナンスレン−１０−オキサイド、フェノールノボラック、ビスフェノールＡノボラック、ｏ−クレゾールノボラック、ｍ−クレゾールノボラック、ｐ−クレゾールノボラック、キシレノールノボラック、ポリ−ｐ−ヒドロキシスチレン、ハイドロキノン、レゾルシン、カテコール、ｔ−ブチルカテコール、ｔ−ブチルハイドロキノン、フルオログリシノール、ピロガロール、ｔ−ブチルピロガロール、アリル化ピロガロール、ポリアリル化ピロガロール、１，２，４−ベンゼントリオール、２，３，４−トリヒドロキシベンゾフェノン、１，２−ジヒドロキシナフタレン、１，３−ジヒドロキシナフタレン、１，４−ジヒドロキシナフタレン、１，５−ジヒドロキシナフタレン、１，６−ジヒドロキシナフタレン、１，７−ジヒドロキシナフタレン、１，８−ジヒドロキシナフタレン、２，３−ジヒドロキシナフタレン、２，４−ジヒドロキシナフタレン、２，５−ジヒドロキシナフタレン、２，６−ジヒドロキシナフタレン、２，７−ジヒドロキシナフタレン、２，８−ジヒドロキシナフタレン、上記ジヒドロキシナフタレンのアリル化物又はポリアリル化物、アリル化ビスフェノールＡ、アリル化ビスフェノールＦ、アリル化フェノールノボラック、アリル化ピロガロール等が例示される。
【０１０８】
以上で挙げたフェノール系硬化剤は１種のみで用いても、２種以上を任意の組み合わせ及び比率で混合して用いてもよい。また、硬化剤がフェノール系硬化剤の場合は、エポキシ樹脂中のエポキシ基に対する硬化剤中の官能基の当量比で０．８〜１．５の範囲となるように用いることが好ましい。この範囲内であると未反応のエポキシ基や硬化剤の官能基が残留しにくくなるために好ましい。
【０１０９】
［アミド系硬化剤］
硬化剤としてアミド系硬化剤を用いることが、耐熱性等の向上の観点から好ましい。硬化剤としてアミド系硬化剤を用いることにより、得られるエポキシ樹脂組成物の耐熱性の向上の観点から好ましい。アミド系硬化剤としてはジシアンジアミド及びその誘導体、ポリアミド樹脂等が挙げられる。
【０１１０】
以上に挙げたフェノール系硬化剤は１種のみで用いても、２種以上を任意の組み合わせ
及び比率で混合して用いてもよい。また、アミド系硬化剤は、エポキシ樹脂組成物中の固形分としての全エポキシ樹脂成分とアミド系硬化剤との合計に対して０．１〜２０重量％の範囲で用いることが好ましい。
【０１１１】
［イミダゾール類］
硬化剤としてイミダゾール類を用いることが、硬化反応を十分に進行させ、耐熱性を向上させる観点から好ましい。イミダゾール類としては、２−フェニルイミダゾール、２−エチル−４（５）−メチルイミダゾール、２−フェニル−４−メチルイミダゾール、１−ベンジル−２−メチルイミダゾール、１−ベンジル−２−フェニルイミダゾール、１−シアノエチル−２−ウンデシルイミダゾール、１−シアノ−２−フェニルイミダゾール、１−シアノエチル−２−ウンデシルイミダゾールトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加体、２−フェニルイミダゾールイソシアヌル酸付加体、２−フェニル−４，５−ジヒドロキシメチルイミダゾール、２−フェニル−４−メチル−５−ヒドロキシメチルイミダゾール、及びエポキシ樹脂と上記イミダゾール類との付加体等が例示される。なお、イミダゾール類は触媒能を有するため、一般的には後述する硬化促進剤にも分類されうるが、本発明においては硬化剤として分類するものとする。
【０１１２】
以上に挙げたイミダゾール類は１種のみでも、２種以上を任意の組み合わせ及び比率で混合して用いてもよい。また、イミダゾール類は、エポキシ樹脂組成物中の固形分としての全エポキシ樹脂成分とイミダゾール類との合計に対して０．１〜２０重量％の範囲で用いることが好ましい。
【０１１３】
［その他の硬化剤］
本発明のエポキシ樹脂組成物に用いることのできる硬化剤として、フェノール系硬化剤、アミド系硬化剤及びイミダゾール類以外のものとしては、例えば、アミン系硬化剤（ただし、第３級アミンを除く。）、酸無水物系硬化剤、第３級アミン、有機ホスフィン類、ホスホニウム塩、テトラフェニルボロン塩、有機酸ジヒドラジド、ハロゲン化ホウ素アミン錯体、ポリメルカプタン系硬化剤、イソシアネート系硬化剤、ブロックイソシアネート系硬化剤等が挙げられる。以上で挙げたその他の硬化剤は、１種のみで用いてもよく、２種以上を任意の組み合わせ及び比率で混合して用いてもよい。
【０１１４】
＜他のエポキシ樹脂＞
本発明のエポキシ樹脂組成物は、本発明のエポキシ樹脂に加え、他のエポキシ樹脂を含むことができる。他のエポキシ樹脂を用いることで、不足する物性を補ったり、種々の物性を向上させたりすることができる。
他のエポキシ樹脂としては、分子内に２個以上のエポキシ基を有するものであることが好ましく、例えば、ビスフェノールＡ型エポキシ樹脂、ビスフェノールＦ型エポキシ樹脂、ビスフェノールＳ型エポキシ樹脂、ビスフェノールＡＦ型エポキシ樹脂、ビスフェノールＺ型エポキシ樹脂、ナフタレン型エポキシ樹脂、フェノールノボラック型エポキシ樹脂、クレゾールノボラック型エポキシ樹脂、フェノールアラルキル型エポキシ樹脂、ビフェニル型エポキシ樹脂、トリフェニルメタン型エポキシ樹脂、ジシクロペンタジエン型エポキシ樹脂等の、各種エポキシ樹脂を使用することができる。これらは１種のみでも２種以上の混合体としても使用することができる。
【０１１５】
特に、本発明のエポキシ樹脂として、重量平均分子量（Ｍｗ）が１，０００〜８，０００の比較的低分子量領域のものを用いる場合には、組み合わせて用いる他のエポキシ樹脂
が、重量平均分子量（Ｍｗ）１０，０００以上であることが好ましく、１５，０００以上であることがより好ましい。他のエポキシ樹脂の重量平均分子量が上記下限値以上であると、エポキシ樹脂組成物のフィルム製膜性が向上する傾向にある。他のエポキシ樹脂の重量平均分子量の上限については特に制限はないが、通常、２０，０００以下であり、１２０，０００以下であることが好ましく、８０，０００以下であることがより好ましく、５０，０００以下であることが更に好ましい。
【０１１６】
また、本発明のエポキシ樹脂として、重量平均分子量（Ｍｗ）が８，０００〜１００，０００の比較的高分子量領域のものを用いる場合には、組み合わせて用いる他のエポキシ樹脂が、分子内に３個以上のエポキシ基を有する多官能エポキシ樹脂であることが好ましい。他のエポキシ樹脂が多官能エポキシ樹脂であると、エポキシ樹脂組成物を硬化させる場合にその架橋密度を向上させることができ、耐熱性や難燃性がより良好となる傾向にある。
【０１１７】
本発明のエポキシ樹脂組成物において、本発明のエポキシ樹脂と他のエポキシ樹脂とを用いる場合、固形分としての全エポキシ樹脂成分中の他のエポキシ樹脂の配合量は、好ましくは１重量％以上であり、より好ましくは５重量％以上であり、更に好ましくは１０重量％以上であり、一方、好ましくは９９重量％以下であり、より好ましくは９５重量％以下であり、更に好ましくは９０重量％以下である。他のエポキシ樹脂の割合が上記下限値以上であることにより、他のエポキシ樹脂を配合することによる物性向上効果を十分に得ることができる。一方、他のエポキシ樹脂の割合が前記上限値以下であることにより、本発明のエポキシ樹脂の効果が十分に発揮され、低吸湿性を得る観点から好ましい。
【０１１８】
＜溶剤＞
本発明のエポキシ樹脂を含むエポキシ樹脂組成物には、塗膜形成時の取り扱い時に、エポキシ樹脂組成物の粘度を適度に調整するために溶剤を配合し、希釈してもよい。本発明のエポキシ樹脂組成物において、溶剤は、エポキシ樹脂組成物の成形における取り扱い性、作業性を確保するために用いられ、その使用量には特に制限がない。なお、本発明においては「溶剤」という語と前述の「溶媒」という語をその使用形態により区別して用いるが、それぞれ独立して同種のものを用いても異なるものを用いてもよい。
【０１１９】
本発明のエポキシ樹脂を含むエポキシ樹脂組成物が含み得る溶剤としては、例えばアセトン、メチルエチルケトン（ＭＥＫ）、メチルイソブチルケトン、シクロヘキサノン等のケトン類、酢酸エチル等のエステル類、エチレングリコールモノメチルエーテル等のエーテル類、Ｎ，Ｎ−ジメチルホルムアミド、Ｎ，Ｎ−ジメチルアセトアミド等のアミド類、メタノール、エタノール等のアルコール類、ヘキサン、シクロヘキサン等のアルカン類、トルエン、キシレン等の芳香族類等が挙げられる。以上に挙げた溶剤は、１種のみで用いてもよく、２種以上を任意の組み合わせ及び比率で混合して用いてもよい。
【０１２０】
＜その他の成分＞
本発明のエポキシ樹脂を含むエポキシ樹脂組成物には、その機能性の更なる向上を目的として、以上で挙げたもの以外の成分（本発明において「その他の成分」と称することがある。）を含んでいてもよい。このようなその他の成分としては、硬化促進剤（ただし、「硬化剤」に含まれるものを除く。）、紫外線防止剤、酸化防止剤、カップリング剤、可塑剤、フラックス、難燃剤、着色剤、分散剤、乳化剤、低弾性化剤、希釈剤、消泡剤、イオントラップ剤、無機フィラー、有機フィラー等が挙げられる。
【０１２１】
〔硬化物〕
本発明のエポキシ樹脂を硬化剤により硬化してなる硬化物は、高耐熱性、低線膨張性、低吸湿性、難燃性等のバランスに優れ、良好な硬化物性を示すものである。ここでいう「
硬化」とは熱及び／又は光等によりエポキシ樹脂組成物を意図的に硬化させることを意味するものであり、その硬化の程度は所望の物性、用途により制御すればよい。進行の程度は完全硬化であっても、半硬化の状態であってもよく、特に制限されないが、エポキシ基と硬化剤の硬化反応の反応率として通常５〜９５％である。
【０１２２】
本発明のエポキシ樹脂組成物を硬化又は半硬化させて硬化物又は半硬化物とする際のエポキシ樹脂組成物の硬化方法は、エポキシ樹脂組成物中の配合成分や配合量によっても異なるが、通常、８０〜２８０℃で６０〜３６０分の加熱条件が挙げられる。この加熱は８０〜１６０℃で１０〜９０分の一次加熱と、１２０〜２００℃で６０〜１５０分の二次加熱との二段処理を行うことが好ましく、また、ガラス転移温度（Ｔｇ）が二次加熱の温度を超える配合系においては更に１５０〜２８０℃で６０〜１２０分の三次加熱を行うことが好ましい。このように二次加熱、三次加熱を行うことは硬化不良を低減する観点から好ましい。
【０１２３】
樹脂半硬化物を作製する際には、加熱等により形状が保てる程度にエポキシ樹脂組成物の硬化反応を進行させることが好ましい。エポキシ樹脂組成物が溶剤を含んでいる場合には、通常、加熱、減圧、風乾等の手法で大部分の溶剤を除去するが、樹脂半硬化物中に５質量％以下の溶剤が残留させてもよい。
【０１２４】
〔用途〕
本発明のエポキシ樹脂及びそれを含むエポキシ樹脂組成物は、高耐熱性、低吸湿性、低線膨張性、難燃性、フィルム製膜性（塗膜性）、伸び性等に優れるという効果を奏する。このため、接着剤、塗料、土木建築用材料、電気・電子部品の絶縁材料等、様々な分野に適用可能であり、特に、電気・電子分野における絶縁注型、積層材料、封止材料等として有用である。本発明のエポキシ樹脂及びそれを含むエポキシ樹脂組成物の用途の一例としては、多層プリント配線基板、キャパシタ等の電気・電子回路用積層板、フィルム状接着剤、液状接着剤等の接着剤、半導体封止材料、アンダーフィル材料、３Ｄ−ＬＳＩ用インターチップフィル、絶縁シート、プリプレグ、放熱基板等が挙げられるが、何らこれらに限定されるものではない。
【０１２５】
＜電気・電子回路用積層板＞
本発明のエポキシ樹脂組成物は前述したように電気・電子回路用積層板の用途に好適に用いることができる。本発明において「電気・電子回路用積層板」とは、本発明のエポキシ樹脂組成物を含む層と導電性金属層とを積層したものであり、本発明のエポキシ樹脂組成物を含む層と導電性金属層とを積層したものであれば、電気・電子回路ではなくとも、例えばキャパシタも含む概念として用いられる。なお、電気・電子回路用積層板中には２種以上のエポキシ樹脂組成物からなる層が形成されていてもよく、少なくとも１つの層において本発明のエポキシ樹脂組成物が用いられていればよい。また、２種以上の導電性金属層が形成されていてもよい。
電気・電子回路用積層板におけるエポキシ樹脂組成物からなる層の厚みは通常１０〜２００μｍ程度である。また、導電性金属層の厚みは通常０.２〜７０μｍ程度である。
【０１２６】
［導電性金属］
電気・電子回路用積層板における導電性金属としては、銅、アルミニウム等の金属や、これらの金属を含む合金が挙げられる。本発明において電気・電子回路用積層板の導電性金属層においては、これらの金属の金属箔、あるいはメッキやスパッタリングで形成された金属層を用いることができる。
【０１２７】
［電気・電子回路用積層板の製造方法］
本発明における電気・電子回路用積層板の製造方法としては、例えば次のような方法が
挙げられる。
（１）  ガラス繊維、ポリエステル繊維、アラミド繊維、セルロース、ナノファイバーセルロース等の無機及び／又は有機の繊維材料を用いた不織布やクロス等に、本発明のエポキシ樹脂組成物を含浸させてプリプレグとし、導電性金属箔及び／又はメッキにより導電性金属層を設けた後、フォトレジスト等を用いて回路を形成し、こうした層を必要数重ねて積層板とする。
（２）  上記（１）のプリプレグを心材とし、その上（片面又は両面）に、エポキシ樹脂組成物からなる層と導電性金属層を積層する（ビルドアップ法）。このエポキシ樹脂組成物からなる層は有機及び／又は無機のフィラーを含んでいてもよい。
（３）  心材を用いず、エポキシ樹脂組成物からなる層と導電性金属層のみを交互に積層して電気・電子回路用積層板とする。
【実施例】
【０１２８】
以下、本発明を実施例に基づいてより具体的に説明するが、本発明は以下の実施例により何ら限定されるものではない。なお、以下の実施例における各種の製造条件や評価結果の値は、本発明の実施態様における上限又は下限の好ましい値としての意味をもつものであり、好ましい範囲は前記した上限又は下限の値と、下記実施例の値又は実施例同士の値との組み合わせで規定される範囲であってもよい。
【０１２９】
〔物性・特性の評価方法〕
以下の実施例及び比較例において、物性、特性の評価は以下の１）〜５）に記載の方法で行った。
【０１３０】
１）重量平均分子量（Ｍｗ）および数平均分子量（Ｍｎ）
東ソー（株）製「ＨＬＣ−８３２０ＧＰＣ装置」を使用し、以下の測定条件で、標準ポリスチレンとして、ＴＳＫ  Ｓｔａｎｄａｒｄ  Ｐｏｌｙｓｔｙｒｅｎｅ：Ｆ−１２８（Ｍｗ：１，０９０，０００、Ｍｎ：１，０３０，０００）、Ｆ−１０（Ｍｗ：１０６，０００、Ｍｎ：１０３，０００）、Ｆ−４（Ｍｗ：４３，０００、Ｍｎ：４２，７００）、Ｆ−２（Ｍｗ：１７，２００、Ｍｎ：１６，９００）、Ａ−５０００（Ｍｗ：６，４００、Ｍｎ：６，１００）、Ａ−２５００（Ｍｗ：２，８００、Ｍｎ：２，７００）、Ａ−３００（Ｍｗ：４５３、Ｍｎ：３８７）を使用した検量線を作成して、重量平均分子量（Ｍｗ）および数平均分子量（Ｍｎ）をポリスチレン換算値として測定した。
カラム：東ソー（株）製「ＴＳＫＧＥＬ  ＳｕｐｅｒＨＭ−Ｈ＋Ｈ５０００＋Ｈ４０００＋Ｈ３０００＋Ｈ２０００」
溶離液：テトラヒドロフラン
流速：０．５ｍｌ／ｍｉｎ
検出：ＵＶ（波長２５４ｎｍ）
温度：４０℃
試料濃度：０．１重量％
インジェクション量：１０μｌ
【０１３１】
２）ｎ数
前記式（１）におけるｎの値は上記で求められた数平均分子量より算出した。
【０１３２】
３）エポキシ当量
ＪＩＳ  Ｋ  ７２３６に準じて測定し、固形分換算値として表記した。
【０１３３】
４）ガラス転移温度（Ｔｇ）
溶剤を乾燥除去したエポキシ樹脂、又はエポキシ樹脂硬化物のフィルムについて、ＳＩＩナノテクノロジー（株）製「ＤＳＣ７０２０」を使用し、３０〜２５０℃まで１０℃／
ｍｉｎで昇温してガラス転移温度を測定した。なお、ここでいうガラス転移温度は、ＪＩＳ  Ｋ７１２１「プラスチックの転移温度測定法」に記載されているうち「中点ガラス転移温度：Ｔｍｇ」に基づいて測定した。
【０１３４】
５）吸水率（薄膜）
エポキシ樹脂の溶液をセパレータ（シリコーン処理したポリエチレンテレフタレートフィルム、厚み：１００μｍ）にアプリケーターで塗布し、１６０℃で１.５時間、その後
２００℃で１.５時間乾燥させ、厚さ約５０μｍのエポキシ樹脂フィルムを得た。これを
４ｃｍ×４ｃｍに切り出した試験片を、８５℃、８５％ＲＨの恒温恒湿槽に１６８時間放置した後の吸水率を下記式で算出した。
（吸水率）＝［｛（８５℃、８５％ＲＨに１６８時間放置後の試験片の質量）
−（処理前の試験片の質量）｝／（処理前の試験片の質量）］×１００
【０１３５】
〔原料等〕
以下の実施例・比較例において用いた原料、触媒、溶媒及び溶剤は以下の通りである。
【０１３６】
［２官能エポキシ樹脂］
（Ａ−１）：三菱化学（株）製  商品名「ＹＸ４０００」（３，３’，５，５’−テトラメチル−４，４’−ビフェノールジグリシジルエーテル、エポキシ当量１８６ｇ／当量）
【０１３７】
［ビスフェノール系化合物］
（Ｂ−１）：９，９−ビス［４−（４−ヒドロキシフェノキシ）フェニル］フルオレン（下記式で表される化合物、田岡化学製  製品名：ＴＢＩＳ−ＰＥＰ、水酸基当量２６７ｇ／当量）
（Ｂ−２）：ビスフェノールフルオレノン（水酸基当量１７５ｇ／当量）
（Ｂ−３）：ビスフェノールアセトフェノン（水酸基当量１４５ｇ／当量）
【０１３８】
【化１０】
0006497292.tif 000011
【０１３９】
［触媒］
（Ｃ−１）：４０重量％テトラブチルホスホニウムハイドロオキサイド水溶液
（Ｃ−２）：２７重量％テトラメチルアンモニウムハイドロオキサイド水溶液
【０１４０】
［溶媒・溶剤］
（Ｓ−１）：シクロヘキサノン
（Ｓ−２）：メチルエチルケトン（ＭＥＫ）
【０１４１】
〔エポキシ樹脂の製造と評価〕
＜実施例１−１、１−２、比較例１−１＞
表−１に示した配合で２官能エポキシ樹脂、ビスフェノール系化合物、触媒および反応用の溶剤を撹拌機付き反応容器に入れ、窒素ガス雰囲気下で、表−１に記載した反応時間、反応温度で反応を行った。その後、希釈用の溶剤を加えて固形分濃度を調整した。反応生成物から定法により溶剤を除去した後、得られた樹脂について分析を行った。結果を表−２に示す。
【０１４２】
【表１】
0006497292.tif 000012
【０１４３】
【表２】
0006497292.tif 000013
【０１４４】
〔エポキシ樹脂組成物の製造と評価〕
＜実施例２−１＞
実施例１−１で得られたエポキシ樹脂と、ビスフェノールＡノボラック型多官能エポキシ樹脂８０重量％ＭＥＫ溶液（三菱化学（株）製  商品名「１５７Ｓ６５Ｂ８０）」）と、硬化剤として２−エチル−４（５）−メチルイミダゾール（三菱化学（株）製  商品名「ＥＭＩ２４」）の２０重量％ＭＥＫ溶液を、固形分の質量比で９５：５：０.５となる
ようにはかり取り、よく撹拌してエポキシ樹脂組成物を得た。このエポキシ樹脂組成物をセパレータ（シリコーン処理したポリエチレンテレフタレートフィルム、厚み：１００μｍ）にアプリケーターで塗布し、１６０℃で１．５時間、その後２００℃で１．５時間乾燥、硬化させ、厚さ約５０μｍのエポキシ樹脂硬化物のフィルムを得た。これらについて、前述の方法を用いてガラス転移点、吸水率を測定した。結果を表−３に示す。なお、表
−３の「その他のエポキシ樹脂」、「硬化剤」における略号の意味は下記の通りである。
【０１４５】
＜比較例２−１＞
使用するエポキシ樹脂を比較例１−１で得られたものに変更する以外は、実施例２−１と同様の方法で実施した。
【０１４６】
［その他のエポキシ樹脂］
「１５７Ｓ６５Ｂ８０」：三菱化学（株）製  ビスフェノールＡノボラック型多官能エポキシ樹脂８０重量％ＭＥＫ溶液
【０１４７】
［硬化剤］
「ＥＭＩ２４」：三菱化学（株）製  ２−エチル−４（５）−メチルイミダゾール
【０１４８】
【表３】
0006497292.tif 000014
【０１４９】
表−２の結果より、実施例１−１は、高耐熱性、低吸湿性に優れたものであり、特に比較例１−１と比べて低吸水性に優れたものであることがわかる。
【産業上の利用可能性】
【０１５０】
本発明のエポキシ樹脂及びそれを含むエポキシ樹脂組成物は、高耐熱性、低吸湿性、低線膨張性、難燃性、フィルム製膜性（塗膜性）、伸び性等に優れるという効果を奏する。このため、接着剤、塗料、土木建築用材料、電気・電子部品の絶縁材料等、様々な分野に適用可能であり、特に、電気・電子分野における絶縁注型、積層材料、封止材料等として有用である。本発明のエポキシ樹脂及びそれを含むエポキシ樹脂組成物の用途の一例としては、多層プリント配線基板、キャパシタ等の電気・電子回路用積層板、フィルム状接着剤、液状接着剤等の接着剤、半導体封止材料、アンダーフィル材料、３Ｄ−ＬＳＩ用インターチップフィル、絶縁シート、プリプレグ、放熱基板等が挙げられるが、何らこれらに限定されるものではない。